(57)【要約】【課題】本発明は、色ムラが無く、インクジェットプリンターでの印字の滲みが無く、更には宛名面における水性ペンでの筆記性に優れた色付きインクジェット用葉書用紙を提供する。【解決手段】本発明は、木材繊維を主体とした支持体の一方の表面に、顔料とバインダーを主成分とするインク受理層用塗工液を塗工して１層以上のインク受理層を設けて通信面とし、支持体の他方の表面に、クリア液を塗工して宛名面とし、ＪＩＳ  Ｐ  ８１５０：２００４による、支持体の表面とインク受理層の表面とのΔＥ又は支持体の表面と宛名面の表面とのΔＥの少なくともいずれか一方が２．０以上である色付きインクジェット用葉書用紙において、インク受理層用塗工液若しくはクリア液のいずれか一方又はその両方にノニオン性の着色顔料を含有させ、かつ、クリア液にカチオン性サイズ剤と界面活性剤とをさらに含有させたことを特徴とする。【選択図】なし【特許請求の範囲】
【請求項１】
木材繊維を主体とした支持体の一方の表面に、顔料とバインダーを主成分とするインク受理層用塗工液を塗工して１層以上のインク受理層を設けて通信面とし、前記支持体の他方の表面に、クリア液を塗工して宛名面とし、ＪＩＳ  Ｐ  ８１５０：２００４「紙及び板紙−色（Ｃ／２°）の測定方法−拡散照明法」で規定する測定表面の明度指数Ｌ＊、知覚色度指数ａ＊及びｂ＊から算出する方法を用いて、前記支持体の表面と前記インク受理層の表面とのΔＥ又は前記支持体の表面と前記宛名面の表面とのΔＥの少なくともいずれか一方が２．０以上である色付きインクジェット用葉書用紙において、
前記インク受理層用塗工液若しくは前記クリア液のいずれか一方又はその両方にノニオン性の着色顔料を含有させ、かつ、前記クリア液にカチオン性サイズ剤と界面活性剤とをさらに含有させたことを特徴とする色付きインクジェット用葉書用紙。
【請求項２】
ＪＩＳ  Ｐ  ８１５０：２００４「紙及び板紙−色（Ｃ／２°）の測定方法−拡散照明法」で規定する測定表面の明度指数Ｌ＊、知覚色度指数ａ＊及びｂ＊から算出する方法を用いて、前記葉書用紙の中央高さの幅方向に１０ｍｍ毎に９点測定し、その平均値を基準とし各々９点のΔＥがインク受理層表面と宛名面表面共に９点全てが０．２以下であることを特徴とする請求項１に記載の色付きインクジェット用葉書用紙。
【請求項３】
前記宛名面に使用する界面活性剤とカチオン性サイズ剤との質量比率を１０：３０〜１０：５００とし、かつ、界面活性剤とカチオン性サイズ剤との合計を２０〜５００ｍｇ／ｍ２となるように塗工することを特徴とする請求項１又は２に記載の色付きインクジェット用葉書用紙。
【請求項４】
前記宛名面に使用する界面活性剤が非イオン性であることを特徴とする請求項１、２又は３に記載の色付きインクジェット用葉書用紙。
【請求項５】
前記インク受理層用塗工液及び前記クリア液をオンマシンによって塗工することを特徴とする請求項１、２、３又は４に記載の色付きインクジェット用葉書用紙。
【発明の詳細な説明】
【技術分野】
【０００１】
本発明は、支持体と通信面との色相差ΔＥ又は支持体と宛名面との色相差ΔＥの少なくともいずれか一方が２．０以上であっても、色ムラが無く、インクジェットプリンターでの印字の滲みが無く、更には宛名面における水性ペンでの筆記性に優れた色付きインクジェット葉書用紙に関する。
【背景技術】
【０００２】
近年、インクジェット記録方式が一般大衆へ普及するに伴い、葉書にも採用されるようになってきた。インクジェット用葉書としては、白色を基調としたものが大半を占めており、色が付いているいわゆるカラー葉書は、存在するもののインクジェット適性を付与している葉書用紙は僅かである。
【０００３】
インクジェット用紙に色を付ける方法として、着色していないインクジェット用葉書用紙にオフセット印刷を行って着色する方法が挙げられる。しかし、この方法では、通信面（宛名面の裏面）となるインクジェット面をオフセット印刷した場合、色ムラは少ないがブランケット汚れが発生して支障を来たしている。また、インクの吸収を阻害することとなるためインクジェット適性も低下する。そこで、着色していないインクジェット用葉書用紙に着色剤をオーバーコートする方法が挙げられる（例えば、特許文献１又は２を参照。）。
【先行技術文献】
【特許文献】
【０００４】
【特許文献１】特許第３８７０３３０号公報
【特許文献２】特開平８−２０７４２２号公報
【発明の概要】
【発明が解決しようとする課題】
【０００５】
しかし、特許文献１で開示された方法では、塗りムラになりやすく、特に通信面に当たるインクジェット面に着色剤を塗工するとバインダーや助剤も必要となるためインクジェット適性が低下するという問題があった。また、特許文献２で開示された方法では、インク受理層だけに関することであるため、宛名面を含めた色ムラや葉書としての要求品質を改善するものではない。
【０００６】
そこで本発明は、色ムラが無く、インクジェットプリンターでの印字の滲みが無く、更には宛名面における水性ペンでの筆記性に優れた色付きインクジェット用葉書用紙を提供することを目的とする。
【課題を解決するための手段】
【０００７】
本発明者らは、上記の課題を解決するために、鋭意検討した結果、通信面側に塗布するインク受理層用塗工液と宛名面側に塗布するクリア液にノニオン性の着色顔料を含有させ、該クリア液にさらにカチオン性サイズ剤と界面活性剤とを含有佐させることとした。すなわち、本発明に係る色付きインクジェット用葉書用紙は、木材繊維を主体とした支持体の一方の表面に、顔料とバインダーを主成分とするインク受理層用塗工液を塗工して１層以上のインク受理層を設けて通信面とし、前記支持体の他方の表面に、クリア液を塗工して宛名面とし、ＪＩＳ  Ｐ  ８１５０：２００４「紙及び板紙−色（Ｃ／２°）の測定方法−拡散照明法」で規定する測定表面の明度指数Ｌ＊、知覚色度指数ａ＊及びｂ＊から算出する方法を用いて、前記支持体の表面と前記インク受理層の表面とのΔＥ又は前記支持体の表面と前記宛名面の表面とのΔＥの少なくともいずれか一方が２．０以上である色付きインクジェット用葉書用紙において、前記インク受理層用塗工液若しくは前記クリア液のいずれか一方又はその両方にノニオン性の着色顔料を含有させ、かつ、前記クリア液にカチオン性サイズ剤と界面活性剤とをさらに含有させたことを特徴とする。
【０００８】
本発明に係る色付きインクジェット用葉書用紙では、ＪＩＳ  Ｐ  ８１５０：２００４「紙及び板紙−色（Ｃ／２°）の測定方法−拡散照明法」で規定する測定表面の明度指数Ｌ＊、知覚色度指数ａ＊及びｂ＊から算出する方法を用いて、前記葉書用紙の中央高さの幅方向に１０ｍｍ毎に９点測定し、その平均値を基準とし各々９点のΔＥがインク受理層表面と宛名面表面共に９点全てが０．２以下である場合が包含される。
【０００９】
本発明に係る色付きインクジェット用葉書用紙では、前記宛名面に使用する界面活性剤とカチオン性サイズ剤との質量比率を１０：３０〜１０：５００とし、かつ、界面活性剤とカチオン性サイズ剤との合計を２０〜５００ｍｇ／ｍ２となるように塗工することが好ましい。水性ペンを用いたときの筆記性に優れ、色ムラも生じにくい。
【００１０】
本発明に係る色付きインクジェット用葉書用紙では、前記宛名面に使用する界面活性剤が非イオン性であることが好ましい。イオン性の他の助剤を用いたとしてもの影響を受け難い。
【００１１】
本発明に係る色付きインクジェット用葉書用紙では、前記インク受理層用塗工液及び前記クリア液をオンマシンによって塗工することが好ましい。生産性を高めることができる。
【発明の効果】
【００１２】
本発明の色付きインクジェット用葉書用紙は、インク受理層（通信面）表面と宛名面表面共に色ムラが無く、インクジェットプリンターでの印字の滲みが無く、更には宛名面における水性ペンでの筆記性に優れている。
【発明を実施するための形態】
【００１３】
以下本発明について実施形態を示して詳細に説明するが、本発明はこれらの記載に限定して解釈されない。本発明の効果を奏する限り、実施形態は種々の変形をしてもよい。
【００１４】
本実施形態に係る色付きインクジェット用葉書用紙は、木材繊維を主体とした支持体の一方の表面に、顔料とバインダーを主成分とするインク受理層用塗工液を塗工して１層以上のインク受理層を設けて通信面とし、前記支持体の他方の表面に、クリア液を塗工して宛名面としている。ここで「色付き」については、ＪＩＳ  Ｐ  ８１５０：２００４「紙及び板紙−色（Ｃ／２°）の測定方法−拡散照明法」で規定する測定表面の明度指数Ｌ＊、知覚色度指数ａ＊及びｂ＊から算出する方法を用いて、前記支持体の表面と前記インク受理層の表面とのΔＥ又は前記支持体の表面と前記宛名面の表面とのΔＥの少なくともいずれか一方が２．０以上である。そして、本実施形態に係る色付きインクジェット用葉書用紙では、前記インク受理層用塗工液若しくは前記クリア液のいずれか一方又はその両方にノニオン性の着色顔料を含有させ、かつ、前記クリア液にカチオン性サイズ剤と界面活性剤とをさらに含有させている。すなわち、本実施形態に係る色付きインクジェット用葉書用紙は、通信面及び宛名面の両方を前記着色顔料によって色付きとする形態のみならず、通信面のみを前記着色顔料によって色付きとする形態及び宛名面のみを前記着色顔料によって色付きとする形態が含まれる。
【００１５】
「色付き」葉書用紙とするための着色剤としての着色顔料は、ノニオン性に限定される。通信面側に塗工するインク受理層用塗工液及び宛名面側に塗工するクリア液には、インク定着剤などのイオン性が強い助剤を使用することがあり、好ましい形態としてインク定着剤を使用すると、イオン性をもつ着色顔料は、凝集しやすく色ムラの原因となる。
【００１６】
宛名面のクリア液に含有させるサイズ剤は、カチオン性に限定される。宛名面に塗工するクリア液には、インク定着剤などのイオン性が強い助剤を使用することがあり、好ましい形態としてインク定着剤を使用すると、アニオン性サイズ剤は、サイズ発現性が劣り、水性ペンでの筆記性に問題が残る。
【００１７】
宛名面のクリア液に含有させる界面活性剤は、非イオン性（ノニオン性と記載することもある。）が好ましい。特に、ポリエーテル系化合物が好ましい。宛名面に塗工するクリア液には、インク定着剤などのイオン性が強い助剤を使用することがあり、好ましい形態としてインク定着剤を使用すると、イオン性をもつ界面活性剤を用いると耐水性が発現しにくく、凝集によって紙面に欠点が生ずるなどの弊害も発生する。
【００１８】
クリア液に含有させ、宛名面に使用する界面活性剤とカチオン性サイズ剤との質量比率は、１０：３０〜１０：５００で使用することが好ましく、より好ましくは１０：４０〜１０：３００である。界面活性剤が１０に対して、カチオン性サイズ剤を３０未満とした場合、宛名面の水性ペンの筆記性が劣り、界面活性剤が１０に対して、カチオン性サイズ剤を５００超とした場合、色ムラが顕著になり、更に塗工時にはじきと呼ばれる未塗工の部分が発生し欠点となる。
【００１９】
さらに、宛名面に使用する界面活性剤とカチオン性サイズ剤との合計量を２０〜５００ｍｇ／ｍ２となるように塗工することが好ましく、より好ましくは３０〜３００ｍｇ／ｍ２である。２０ｍｇ／ｍ２未満の場合、宛名面の水性ペンの筆記性が劣り、色ムラも顕著となる。５００ｍｇ／ｍ２を超えると塗工時の汚れが発生するため生産性が阻害され、コスト面でも高価なものとなり実用的ではない。
【００２０】
支持体に使用される木材繊維としては、広葉樹晒クラフトパルプ（ＬＢＫＰ）、針葉樹晒クラフトパルプ（ＮＢＫＰ）等の化学パルプ、グランドパルプ（ＧＰ）、加圧式砕木パルプ（ＰＧＷ）、リファイナー砕木パルプ（ＲＭＰ）、サーモメカニカルパルプ（ＴＭＰ）、ケミサーモメカニカルパルプ（ＣＴＭＰ）、ケミメカニカルパルプ（ＣＭＰ）、ケミグランドパルプ（ＣＧＰ）等の機械パルプ、脱墨古紙パルプ等の古紙パルプ等の木材パルプを含む。また、支持体は、必要に応じて従来公知の填料、バインダー、サイズ剤、定着剤、歩留まり向上剤、紙力増強剤等の各種添加剤を１種以上用いて混合し、長網抄紙機、円網抄紙機、ツインワイヤー抄紙機等の各種抄紙機にて紙匹を形成した後に、乾燥させて得ることができる。特にインク吸収性に優れた支持体を使用することが望ましい。
【００２１】
支持体の表面には、強度を付与するなどを目的としてサイズプレス、ゲートロール、サイザーなどの装置を用いて、澱粉、ポリアクリルアマイド、ポリビニルアルコールを塗布してもよい。
【００２２】
インク受理層（通信面）に用いる顔料として合成非晶質シリカ、焼成クレー、コロイダルシリカ、コロイダルアルミナ、擬ベーマイト、水酸化アルミニウム、アルミナ、リトポン、加水ハロイサイト、炭酸マグネシウム、水酸化マグネシウム、珪酸アルミニウム、ケイソウ土、珪酸カルシウム、珪酸マグネシウム、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト等の白色無機顔料はもとより、スチレン系プラスチックピグメント、アクリル系プラスチックピグメント、ポリエチレン、マイクロカプセル、尿素樹脂、メラミン樹脂等の有機顔料も使用することができる。この中で、高いインク吸収性の点から、特に合成シリカが好ましい。
【００２３】
インク受理層には、次のようなバインダーを用いる。例えば、ポリビニルアルコール、ポリエチレン酢酸ビニル、変性ポリビニルアルコール、ヒドロキシエチルセルロース、カルボキシメチルセルロース等のセルロース誘導体、ポリビニルピロリドン、ポリビニルピリジン、ポリアクリルアミド、ポリエチレンオキサイド、ポリプロピレンオキサイド、でんぷん、変性でんぷん、ポリアクリル酸、ポリアクリル酸ソーダ、アルギン酸ソーダ、ポリスチレンスルホン酸ソーダ、カゼイン、ゼラチン、テルペン等の水溶性バインダー、ポリエチレン、ポリプロピレン、ポリイソブチレン、ポリスチレン、ポリ塩化ビニル、ポリ塩化ビニリデン、ポリ酢酸ビニル、ポリビニルアセタール、ポリアクリルアミド、ポリアクリル酸エチル、ポリメタクリル酸メチル、ポリアクリロニトリル、ポリテトラフルオロエチレン、ポリ弗化ビニリデン、ポリブタジエン、ポリイソプレン、ポリクロロプレン、ナイロン、ポリエチレンテレフタレート、ポリブチレンテレフタレート、ポリカーボネート、ポリアセタール、ポリビスクロロメチルオキサシクロブタン、ポリフェニレンオキサイド、ポリスルフォン、ポリ−ｐ−キシリレン、ポリイミド、ポリベンズイミダゾール、フェノール樹脂、尿素樹脂、メラミン樹脂、エポキシ樹脂、アルキド樹脂、不飽和ポリエステル樹脂、ジアリルフタレート樹脂、スチレン−ブタジエン共重合体、変性スチレン−ブタジエン共重合体、アクリロニトリル−ブタジエン共重合体、メチルメタアクリレート−ブタジエン共重合体、アクリル酸エステル−メタアクリル酸エステル共重合体、酢酸ビニル−マレイン酸エステル共重合体、酢酸ビニル−アクリル共重合体、エチレン−酢酸ビニル−アクリル共重合体等のエマルジョン型バインダー又はエマルジョン型であるウレタン樹脂バインダー例示することができる。これらのバインダーの重合度、ケン化度、Ｔｇ（ガラス転移温度）、ＭＦＴ（最低造膜温度）などは、限定されない。また、これらの分子鎖中に架橋性の官能基を付加しても構わない。
【００２４】
インク受理層には、インクジェットインクの定着性と発色性を向上させるために、カチオン性高分子を主成分とする次に列記するインク定着剤を用いることが好ましい。このようなカチオン性インク定着剤としては、ポリエチレンイミン、エピクロルヒドリン変性ポリアルキルアミン、ポリアミンポリアミドエピクロルヒドリン、ジメチルアミンアンモニアエピクロルヒドリン、ポリビニルベンジルトリメチルアンモニウムハライド、ポリジアクリルジメチルアンモニウムハライド、ポリジメチルアミノエチルメタクリレート塩酸塩、ポリビニルピリジウムハライド、カチオン性ポリアクリルアミド、カチオン性ポリスチレン共重合体、ジアリルジメチルアンモニウムクロライド重合物、ジアリルジメチルアンモニウムクロライド二酸化硫黄共重合物、ジアリルジメチルアンモニウムクロライドアミド共重合物、ジシアンジアミドホルマリン重縮合物、ジシアンジアミドジエチレントリアミン重縮合物、ポリアリルアミン、ポリアリルアミン塩酸塩、ポリアクリルアミド系樹脂、ポリアミドエポキシ樹脂、メラミン樹脂酸コロイド、尿素系樹脂、カチオン変性ポリビニルアルコール、アミノ酸型両性界面活性剤、ベタイン型化合物、その他第４級アンモニウム塩類、ポリアミン等が用いられる。
【００２５】
インク受理層用塗工液には、前記した顔料、バインダー及びノニオン性着色顔料の他必要に応じて分散剤、消泡剤、ｐＨ調整剤、湿潤剤、保水剤、増粘剤、架橋剤、離型剤、防腐剤、柔軟剤、ワックス、導電防止剤、帯電防止剤、サイズ剤、インク定着剤、耐水化剤、可塑剤、蛍光増白剤、着色染料、還元剤、紫外線吸収剤、酸化防止剤、香料、脱臭剤等を適宜選定して添加することができる。また、例えばシリカスラリーに含有させる、又はバインダーに含有させるなど、これらを添加する場所、方法については、特に限定されない。
【００２６】
クリア液には、ノニオン性着色顔料、カチオン性サイズ剤及び界面活性剤の他に、本発明に影響を及ぼさない程度にバインダー、インク定着剤、防腐剤、ワックス、耐水化剤、蛍光増白剤、着色染料などを適宜選定して添加することができる。これらを添加する場所、方法については、特に限定されない。インク定着剤については、前記したインク受理層に用いるインク定着剤を同様に使用することができる。
【００２７】
通信面側へのインク受理層用塗工液の塗工及び宛名面側へのクリア液の塗工に関しては、一般の塗工機、例えば、ブレードコーター、ロールコーター、エアナイフコーター、ロッドコーター、リップコーター、カーテンコーター、スプレーコーター、ダイコーター、チャンブレックスコーター、チップブレードコーターなどによって、行う。
【００２８】
クリア液の塗工は、乾燥塗工量が片面当たり１０〜７００ｍｇ／ｍ２、好ましくは１５〜６００ｍｇ／ｍ２となるように支持体の宛名側に塗工する。１０ｍｇ／ｍ２に満たないと、所望の色相にまで着色できず、また、支持体表面を覆うことができず、色ムラになりやすい。また、乾燥塗工量が７００ｍｇ／ｍ２を超えると、塗工量のバラツキが大きくなり、色ムラが発生しやすくなる。
【００２９】
インク受理層用塗工液の塗工は、乾燥塗工量が片面当たり５〜２０g／ｍ２、好ましくは６〜１５ｇ／ｍ２となるように支持体の通信面側に塗工する。５ｇ／ｍ２に満たないと、インク受理層である塗工層が支持体表面を完全に覆うことが難しく、塗工層によるインクの吸収性が十分でないため、吸収ムラが発生し、インクジェット印字性能に悪影響が生じる。また、乾燥塗工量が２０ｇ／ｍ２を超えると、インク受理層と支持体間の接着強度が実用に耐えられないレベルとなり、粉落ちと呼ばれる支持体からの塗工層の脱落・剥離等が発生し、重大な問題が生じる。
【００３０】
インク受理層用塗工液及びクリア液はオンマシンによって塗工することが好ましい。オンマシンで着色の少ない支持体を抄紙し、そのまま通信面にインク受理層を設けるための着色顔料を含む塗工液及び宛名面に塗工する着色顔料を含むクリア液を塗工することによって、効率よく生産することができ、色替わりのときには各塗料を入れ替えるだけで容易に行うことができる。
【００３１】
塗工後の乾燥方式としては、熱風乾燥、赤外乾燥、ドラム乾燥などが挙げられるが、本発明においては特に限定されるものではない。
【００３２】
また、インク受理層の表面の平滑性を制御する目的で、必要に応じてキャレンダー処理を行ってもよい。キャレンダーは、スーパーキャレンダー、マシンキャレンダー、ソフトキャレンダー等が挙げられるが、本発明においては特に限定されない。
【００３３】
前記方法によって製造した色付きインクジェット用葉書用紙は、比較的薄い色に限定される。色が濃い場合は、インクジェット印字したものが見難く、また意図する色合いにもならない。色が白色に近い場合は、汎用品との差異がなく、ユーザーへのインパクトがない。具体的には、現在市販の汎用色がＬ＊＝９５、ａ＊＝０、ｂ＊＝２前後（ＪＩＳ  Ｐ  ８１５０：２００４「紙及び板紙−色（Ｃ／２°）の測定方法−拡散照明法」）であり、これを基準とした場合、本発明によって製造する色ムラのない色付きインクジェット用葉書用紙は、支持体の表面とインク受理層の表面とのΔＥ又は支持体の表面と宛名面の表面とのΔＥの少なくともいずれか一方が２．０〜１０．０の範囲に色付けしたものを指す。
【００３４】
また、本実施形態に係る色付きインクジェット用葉書用紙では、上記構成としたため、ＪＩＳ  Ｐ  ８１５０：２００４「紙及び板紙−色（Ｃ／２°）の測定方法−拡散照明法」で規定する測定表面の明度指数Ｌ＊、知覚色度指数ａ＊及びｂ＊から算出する方法を用いて、前記葉書用紙の中央高さの幅方向に１０ｍｍ毎に９点測定し、その平均値を基準とし各々９点のΔＥがインク受理層表面と宛名面表面共に９点全てが０．２以下となる。
【実施例】
【００３５】
次に、実施例を挙げて本発明をより具体的に説明するが、本発明はこれら実施例に限定されるものではない。また、例中の「部」及び「％」は、特に断らない限り「質量部」及び「質量％」を示す。
【００３６】
実施例１：
＜原紙の作製＞
ＬＢＫＰ１００部（カナディアンスタンダードフリーネス：ＣＳＦ＝５００ｍｌ）のパルプスラリーに、パルプに対し、カチオン澱粉１．０部、タルク５．０部、酸性ロジンサイズ剤０．２部、液体硫酸バンド１部を添加し調製した紙料を長網式抄紙機で抄紙し、坪量１８０ｇ／ｍ２の原紙を得た。
＜サイズプレス処理による支持体の作製＞
引続きオンマシンで、前記原紙上に酸化澱粉（商品名：王子エースＡ、王子コーンスターチ社製）６％をサイズプレスによって乾燥塗工量が片面当たり１．５ｇ／ｍ２となるようにオンマシンで塗工し、シリンダードライヤーで乾燥し支持体を得た。
＜インク受理層（通信面）の塗工液の調製＞
平均粒径７μｍの合成非晶質シリカ（商品名：サイロジェットＰ４０７、グレースデビソン社製）５０部と平均粒径６μｍの合成非晶質シリカ（商品名：７４ｘ６５００、グレースデビソン社製）５０部とに、水とｐＨ調整剤として酢酸０．５部とを添加し、カウレス分散機で２８％の顔料スラリーを調製した。この顔料スラリーにバインダーとしてポリビニルアルコール１５部（商品名：ＰＶＡ−１１７、クラレ社製）及びポリエチレン酢酸ビニルバインダー２５部（商品名；スミカフレックス４５０、住友化学社製）、インク定着剤１０部（商品名：ジェットフィックス１１０、里田化工社製）、着色剤としてノニオン性着色顔料（商品名；ＴＢ５２０Ｂｌｕｅ２Ｂ、大日精化工業社製）０．１部を添加・攪拌し、更に水を添加し、固形分濃度が２５％のインク受理層用塗工液を得た。
＜インク受理層（通信面）の形成＞
オンマシンでサイズプレス処理を行った支持体の通信面に得られたインク受理層の塗工液を乾燥塗工量が１０ｇ／ｍ２となるようにオンマシンでエアナイフコーター塗工し、エアドライヤーで熱風乾燥した。
＜宛名面用のクリア液の調製＞
ポリビニルアルコール０．５部（商品名：ＰＶＡ−１１７、クラレ社製）、インク定着剤０．５部（商品名；パピオゲンＰ１０５、センカ社製）、ノニオン性着色顔料（商品名；ＴＢ５２０Ｂｌｕｅ２Ｂ、大日精化工業社製）０．０５部の水溶液にノニオン性界面活性剤（商品名；ＨＳＫ−１、倉庫精練社製）とカチオン性サイズ剤（商品名；Ｎ−ＰＰＳ、荒川化学工業社製）とを混合してクリア液を調製した。
＜宛名面へのクリア液の塗工＞
得られたクリア液を宛名面に、ノニオン性界面活性剤が乾燥塗工量１０ｍｇ／ｍ２、かつ、カチオン性サイズ剤が１００ｍｇ／ｍ２、すなわち、界面活性剤：カチオン性サイズ剤＝１０：１００となるようにオンマシンでエアナイフコーター塗工し、エアドライヤーで熱風乾燥した。
＜平滑処理＞
引続き、ソフトカレンダーを用いて線圧３０ｋｇ／ｃｍ、処理温度２５℃、２ニップ１パスの条件で表面処理をオンマシンで行った。よって、実施例１は、原紙の抄紙、サイズプレス塗布、着色顔料を含んだ通信面の塗工、着色顔料を含んだ宛名面の塗工、平滑処理まで一貫で製造されている。
【００３７】
実施例２：
インク受理層（通信面）の塗工液に使用するノニオン性着色顔料を同じノニオン性の着色顔料であるＴＢ５２０Ｂｌｕｅ２Ｂ（大日精化工業社製）０．１部及びＴＢ１５００Ｖｉｏｌｅｔ３Ｒ（大日精化工業社製）０．２部とし、宛名面に塗工するクリア液に使用する着色顔料を同じノニオン性の着色顔料であるＴＢ５２０Ｂｌｕｅ２Ｂ（大日精化工業社製）０．３部及びＴＢ１５００Ｖｉｏｌｅｔ３Ｒ（大日精化工業社製）０．５部とした以外は、実施例１に準じ、色付きインクジェット用葉書用紙を作製した。
【００３８】
実施例３：
インク受理層の塗工液に使用するノニオン性着色顔料を同じノニオン性の着色顔料であるＴＢ５１０ＧｒｅｅｎＢ（大日精化工業社製）０．１部、ＴＢ１１０Ｙｅｌｌｏｗ２Ｇ（大日精化工業社製）０．７部及びＴＢ１１００ＲｅｄＦＧＮ（大日精化工業社製）０．１部とし、宛名面に塗工するクリア液に使用する着色顔料を同じノニオン性の着色顔料であるＴＢ５１０ＧｒｅｅｎＢ（大日精化工業社製）０．０２部、ＴＢ１１０Ｙｅｌｌｏｗ２Ｇ（大日精化工業社製）０．３部及びＴＢ１１００ＲｅｄＦＧＮ（大日精化社製）０．０１部とした以外は、実施例１に準じ、色付きインクジェット用葉書用紙を作製した。
【００３９】
実施例４：
インク受理層の塗工液に使用するノニオン性着色顔料を同じノニオン性の着色顔料であるＴＢ１１０Ｙｅｌｌｏｗ２Ｇ（大日精化工業社製）０．５部及びＴＢ１１００ＲｅｄＦＧＮ（大日精化工業社製）０．１部及びＴＢ５１０ＢｌａｃｋＴＲ（大日精化工業社製）０．０８部とし、宛名面に塗工するクリア液に使用する着色顔料を同じノニオン性の着色顔料であるＴＢ１１０Ｙｅｌｌｏｗ２Ｇ（大日精化工業社製）０．２部及びＴＢ１１００ＲｅｄＦＧＮ（大日精化工業社製）０．０４部及びＴＢ５１０ＢｌａｃｋＴＲ（大日精化工業社製）０．０２部とした以外は、実施例１に準じ、色付きインクジェット用葉書用紙を作製した。
【００４０】
実施例５：
インク受理層の塗工液に使用するノニオン性着色顔料を同じノニオン性の着色顔料であるＴＢ１１００ＲｅｄＦＧＮ（大日精化工業社製）０．１部とし、宛名面に塗工するクリア液に使用する着色顔料を同じノニオン性の着色顔料であるＴＢ１１００ＲｅｄＦＧＮ（大日精化工業社製）０．０４部とした以外は、実施例１に準じ、色付きインクジェット用葉書用紙を作製した。
【００４１】
実施例６：
宛名面に塗工する、ノニオン性界面活性剤が乾燥塗工量１０ｍｇ／ｍ２、かつ、カチオン性サイズ剤が４０ｍｇ／ｍ２、すなわち、界面活性剤：カチオン性サイズ剤＝１０：４０となるようにオンマシンでエアナイフコーター塗工した以外は、実施例１に準じ、色付きインクジェット用葉書用紙を作製した。
【００４２】
実施例７：
宛名面に塗工する、ノニオン性界面活性剤が乾燥塗工量１０ｍｇ／ｍ２、かつ、カチオン性サイズ剤が４５０ｍｇ／ｍ２、すなわち、界面活性剤：カチオン性サイズ剤＝１０：４５０となるようにオンマシンでエアナイフコーター塗工した以外は、実施例１に準じ、色付きインクジェット用葉書用紙を作製した。
【００４３】
実施例８：
宛名面に塗工する、ノニオン性界面活性剤が乾燥塗工量３ｍｇ／ｍ２、かつ、カチオン性サイズ剤が３０ｍｇ／ｍ２、すなわち、界面活性剤：カチオン性サイズ剤＝１０：１００となるようにオンマシンでエアナイフコーター塗工した以外は、実施例１に準じ、色付きインクジェット用葉書用紙を作製した。
【００４４】
実施例９：
宛名面に塗工する、ノニオン性界面活性剤が乾燥塗工量４５ｍｇ／ｍ２、カチオン性サイズ剤が４５０ｍｇ／ｍ２、すなわち、界面活性剤：カチオン性サイズ剤＝１０：１００となるようにオンマシンでエアナイフコーター塗工した以外は、実施例１に準じ、色付きインクジェット用葉書用紙を作製した。
【００４５】
実施例１０： 
宛名面に塗工する、ノニオン性界面活性剤が乾燥塗工量１０ｍｇ／ｍ２、かつ、カチオン性サイズ剤が５５０ｍｇ／ｍ２、すなわち、界面活性剤：カチオン性サイズ剤＝１０：５５０となるようにオンマシンでエアナイフコーター塗工した以外は、実施例１に準じ、色付きインクジェット用葉書用紙を作製した。  
【００４６】
実施例１１：
宛名面に塗工する、ノニオン性界面活性剤が乾燥塗工量６ｍｇ／ｍ２、かつ、カチオン性サイズ剤が６００ｍｇ／ｍ２、すなわち、界面活性剤：カチオン性サイズ剤＝１０：１０００となるようにオンマシンでエアナイフコーター塗工した以外は、実施例１に準じ、色付きインクジェット用葉書用紙を作製した。
【００４７】
実施例１２：
宛名面に塗工する界面活性剤を、カチオン性（商品名；アセタミン２４、花王社製）に変更した以外は、実施例１に準じ、色付きインクジェット用葉書用紙を作製した。
【００４８】
実施例１３：
宛名面に塗工する界面活性剤を、アニオン性のもの（商品名；エマール１０Ｇ、花王社製）に変更した以外は、実施例１に準じ、色付きインクジェット用葉書用紙を作製した。
【００４９】
実施例１４：
通信面及び宛名面の塗工を、オフマシンコーターで行ったこと以外は、実施例１に準じ、色付きインクジェット用葉書用紙を作製した。
【００５０】
比較例１：
インク受理層（通信面）及び宛名面に使用するノニオン性着色顔料であるＴＢ５２０Ｂｌｕｅ２Ｂを、アニオン性着色顔料であるＴＢ５５６Ｂｌｕｅ（大日精化工業社製）に変更した以外は、実施例１に準じ、色付きインクジェット用葉書用紙を作製した。
【００５１】
比較例２：
通信面及び宛名面に使用するノニオン性着色顔料であるＴＢ５２０Ｂｌｕｅ２Ｂ及びＴＢ１５００Ｖｉｏｌｅｔ３Ｒを、アニオン性着色顔料であるＴＢ５５６Ｂｌｕｅ（大日精化工業社製）及びＴＢ１５１６Ｖｉｏｌｅｔ（大日精化工業社製）に変更した以外は、実施例２に準じ、色付きインクジェット用葉書用紙を作製した。
【００５２】
比較例３：
通信面及び宛名面に使用するノニオン性着色顔料であるＴＢ５１０ＧｒｅｅｎＢ及びＴＢ１１０Ｙｅｌｌｏｗ２Ｇを、アニオン性着色顔料であるＴＢ５１６Ｇｒｅｅｎ（大日精化工業社製）及びＴＢ１１７Ｙｅｌｌｏｗ（大日精化工業社製）に変更した以外は、実施例３に準じ、色付きインクジェット用葉書用紙を作製した。なお、ノニオン性の着色顔料であるＴＢ１１００ＲｅｄＦＧＮについては、変更せずにそのまま使用した。
【００５３】
比較例４：
通信面及び宛名面に使用するノニオン性着色顔料であるＴＢ１１０Ｙｅｌｌｏｗ２Ｇ及びＴＢ５１０ＢｌａｃｋＴＲ（大日精化工業社製）を、アニオン性着色顔料であるＴＢ１１７Ｙｅｌｌｏｗ及びＴＢ７８６Ｂｌａｃｋ（大日精化工業社製）に変更した以外は、実施例４に準じ、色付きインクジェット用葉書用紙を作製した。なお、ノニオン性の着色顔料であるＴＢ１１００ＲｅｄＦＧＮについては、変更せずにそのまま使用した。
【００５４】
比較例５：
宛名面に塗工する、ノニオン性界面活性剤の乾燥塗工量が３０ｍｇ／ｍ２、かつ、カチオン性サイズ剤が０ｍｇ／ｍ２、すなわち、界面活性剤：カチオン性サイズ剤＝３０：０となるようにオンマシンでエアナイフコーター塗工した以外は、実施例１に準じ、色付きインクジェット用葉書用紙を作製した。
【００５５】
比較例６：
宛名面に塗工する、ノニオン性界面活性剤の乾燥塗工量が０ｍｇ／ｍ２、かつ、カチオン性サイズ剤が１００ｍｇ／ｍ２、すなわち、界面活性剤：カチオン性サイズ剤＝０：１００となるようにオンマシンでエアナイフコーター塗工した以外は、実施例１に準じ、色付きインクジェット用葉書用紙を作製した。
【００５６】
比較例７：
宛名面に塗工するサイズ剤を、アニオン性のもの（商品名；ＳＥ２０００、星光ＰＭＣ社製）に変更した以外は、実施例１に準じ、色付きインクジェット用葉書用紙を作製した。
【００５７】
比較例８：
通信面及び宛名面の塗工液に着色顔料を入れずに実施例１に準じ白色のインクジェット用葉書用紙を作製したものに、更にオフセット印刷による色付けを通信面及び宛名面に行い、色付きインクジェット用葉書用紙を作製した。
【００５８】
比較例９：
通信面の塗工液及び宛名面のクリア液に着色顔料を入れずに実施例１に準じ白色のインクジェット用葉書用紙を作製したものに、更に実施例１で調整したクリア液を通信面及び宛名面にオーバーコートし、色付けを行い、色付きインクジェット用葉書用紙を作製した。
【００５９】
以上の実施例及び比較例において得られた色付きインクジェット用葉書用紙について、表１に記録層のインクジェット印字適性及び塗工層強度の評価結果を示す。
【００６０】
＜評価方法＞
得られたインクジェット用葉書用紙は、２３℃−５０％ＲＨの恒温恒湿室で２４時間調湿後、同環境下でそれぞれ次の方法によって、評価を行った。
【００６１】
＜インクジェット印字適性＞
市販のフルカラーインクジェットプリンター（商品名：ＰＭ−９００Ｃ、セイコーエプソン社製）を用いてインク受理層（通信面）に写真画像を印刷し、画像細部のムラのほか、境界部の滲み、発色の鮮やかさなどを目視観察した。また、宛名面にも数字・文字を印字して、インク濃度、滲み、フェザリングなどを目視観察した。これらの観察から、インク受理層（通信面）及び宛名面のインクジェット印字適性を総合評価した。前記インクジェット印字適性の評価は、次に示す要領によって記述することにした。
○…良い（実用レベル）、△…やや劣る（実用下限レベル）、×…劣る（実用に適さない）。
【００６２】
＜経済性評価＞
塗料（通信面の塗工液及び宛名面のクリア液）の薬品費及び生産性から評価した。前記塗料薬品費及び生産性評価は、次に示す要領によって記述することにした。
◎…採算レベル以上（実用レベル）、○…採算レベル（実用レベル）、△…採算レベル下限、×…採算取れず（不適）。
【００６３】
＜色ムラ評価＞
ＪＩＳ  Ｐ  ８１５０：２００４で規定する該表面の明度指数Ｌ＊、知覚色度指数ａ＊及びｂ＊から算出する方法を用いて、インクジェット用葉書用紙の中央高さの幅方向に１０ｍｍ毎に９点測定し、その平均値を基準とし各々９点のΔＥがインク受理層表面と宛名面表面共に９点について評価した。なお、ΔＥは数１で求められる。
【数１】
2010173152.tif 000002
数１において、各測定点９点の平均値をＬ＊ｘ、ａ＊ｘ、ｂ＊ｘと表記する。また、各測定点での値をＬ＊、ａ＊、ｂ＊と表記する。また、測定機器は、ＣＲ３００（ミノルタ社製）を用い、Ｃ光源で測定した。前記色ムラ評価は、次に示す要領によって記述することにした。
○…ΔＥが１０測定点ともに０・２以下（実用レベル）、
△…ΔＥが１測定点で０・２以上（実用レベル下限）、
×…ΔＥが２測定点以上で０．２以上（不適）。
【００６４】
＜宛名面でのペン書きサイズ度評価＞
ＪＡＰＡＮ  ＴＡＰＰＩ紙パルプ試験方法Ｎｏ１２：２０００「紙−サイズ度試験方法−ペン書き法」で規定する測定方法に従い、宛名面のペン書きサイズ度を測定し評価した。前記試験方法に記載に準じ、０から６等級で報告したもの、次に示す要領によって記述することにした。◎…６（良好）、○…５（実用下限）、△…４（不適）、×…３以下（不適）。
【００６５】
【表１】
2010173152.tif 000003
【００６６】
実施例１０では、色付きインクジェット用葉書用紙を製造する際の設備が、製造量が増すごとに汚れがみられたが、葉書用紙としては、実用レベルのものが得られた。実施例１１では、色付きインクジェット用葉書用紙を製造する際の設備が、製造量が増すごとに汚れがみられ、また、薬剤の使用量が多くなることでコストがかかったが、葉書用紙としては、実用レベルのものが得られた。実施例１２及び１３では、製造量が増すごとに汚れがみられたが、葉書用紙としては、実用レベルのものが得られた。実施例１４では、オフマシンコーターで製造できることが確認できた。実施例１〜９の色付きインクジェット用葉書用紙は、１）通信面にインク受理層を設けるための塗工液及び宛名面に塗工するクリア液に直接着色顔料を使用し、かつ、当該着色顔料がノニオン性であり、２）宛名面に塗工するクリア液にカチオン性サイズ剤と界面活性剤とを特定量使用しているものだけが色ムラもなく、通信面のインクジェット印字適性、宛名面のペン書き筆記性及び経済性評価がいずれも実用レベル以上であり、実施例１０〜１４よりもさらに好ましい実施例であった。また、オンマシンで通信面及び宛名面を塗工した色ムラのない色付きインクジェット用葉書用紙は、経済性にも優れていた。
【００６７】
比較例１〜４は、アニオン性着色顔料を使用したため、色ムラがあり、欠点が多発した。比較例５は、カチオン性サイズ剤が含まれていないため、ペン書きサイズ度が実用レベルに達しなかった。比較例６は、界面活性剤が含まれていないため、色ムラが生じた。比較例７は、アニオン性のサイズ剤を使用したため、ペン書きサイズ度が実用レベルに達しなかった。比較例８は、印刷によって着色しているため、インクジェット印字適性が劣った。比較例９は、オーバーコートによって着色したため、色ムラが生じ、また、インクジェット印字適性が劣った。